(57)【要約】【課題】従来のポリマー材料を用いたプロトン伝導体では、耐熱性、化学的安定性および寸法安定性に課題があり、さらに、１００℃を越える温度では、プロトン伝導体として安定に作動させることが困難なため、燃料電池の電解質に用いた場合に高温で安定に作動することができなかった。【解決手段】  少なくとも下記（１）式の固定アニオン基を有し、１５０℃、相対温度１００％におけるプロトン伝導度が０．１Ｓ／ｃｍ以上であることを特徴とするプロトン伝導性シリカ。【化１】2010195741.tif 000007  （ただし、ＸはＣｍＨ２ｍ（ｍ＝１〜１０）、ＣｍＦ２ｍ（ｍ＝１〜１０）、ＣｍＣｌ２ｍ（ｍ＝１〜１０）、ＣｍＢｒ２ｍ（ｍ＝１〜１０）、フェニル基、ベンジル基、ナフチル基、アンスリル基から選ばれる置換基である。）【選択図】なし【特許請求の範囲】
【請求項１】
少なくとも下記（１）式の固定アニオン基を有し、１５０℃、相対温度１００％におけるプロトン伝導度が０．１Ｓ／ｃｍ以上であることを特徴とするプロトン伝導性シリカ。
【化１】
2010195741.tif 000006
（ただし、ＸはＣｍＨ２ｍ（ｍ＝１〜１０）、ＣｍＦ２ｍ（ｍ＝１〜１０）、ＣｍＣｌ２ｍ（ｍ＝１〜１０）、ＣｍＢｒ２ｍ（ｍ＝１〜１０）、フェニル基、ベンジル基、ナフチル基、アンスリル基から選ばれる置換基である。）
【請求項２】
１２０℃、５０時間の熱水処理後の該アニオン基の残存率が２０％以上であることを特徴とする請求項１に記載のプロトン伝導性シリカ。
【請求項３】
Ｎａ含有量５００ｐｐｍ以下、Ｂ含有量１００ｐｐｍ以下であることを特徴とする請求項２乃至３のいずれかに記載のプロトン伝導性シリカ。
【請求項４】
固定アニオン基量が０．２０ｍｅｑ／ｇ以上であることを特徴とする請求項１乃至３のいずれかに記載のプロトン伝導性シリカ。
【請求項５】
２ｎｍ以上３ｎｍ以下の最頻細孔径の細孔を有することを特徴とする請求項１乃至４のいずれかに記載のプロトン伝導性シリカ。
【請求項６】
厚さ１０〜５００μｍの膜であることを特徴とする請求項１乃至５に記載のプロトン伝導性シリカ。
【請求項７】
シリカ基材の合成時に、シランカップリング剤を添加することを特徴とする請求項１乃至６のいずれかに記載のプロトン伝導性シリカの製造方法。
【請求項８】
酸性雰囲気で合成することを特徴とする請求項７に記載のプロトン伝導性シリカの製造方法。
【発明の詳細な説明】
【技術分野】
【０００１】
本発明は、プロトン移動を伴う各種電気化学デバイス、特に燃料電池の電解質に適用することができるプロトン伝導性シリカに関するものである。
【背景技術】
【０００２】
固体の中をイオンが移動する物質は、電池やセンサーをはじめとする種々の電気化学デバイスを構成する材料として研究が進められている。中でも、プロトンを伝導イオン種とする材料は、燃料電池の電解質への適用が可能で、世界的な燃料電池システム実用化への期待の高まりとあいまって、精力的に研究が進められている。
【０００３】
燃料電池は、電解質に用いられる材料とその作動温度によって、高分子固体電解質形（〜１００℃）、リン酸形（〜２５０℃）、溶融炭酸塩形（〜５００℃）および固体電解質形（〜８００℃）の４つのタイプに分類されている。これらのうち、最も高出力な燃料電池を構成することができるのが高分子固体電解質形であり、携帯機器や自動車駆動用の電源として、また家庭用オンサイト発電機として、実用化および普及に向けた研究開発が加速している。
【０００４】
高分子固体電解質形燃料電池の電解質には、現在、スルホン酸基などの固定アニオン基を持つフッ素系ポリマーが主に使用されているが、耐熱性の改善やプロトン伝導性の向上を目的に、炭化水素系ポリマーの研究開発も進められている。しかし、現時点では、これらの材料は実用化に際して満足できる耐熱性や化学安定性を達成するまでには至っていない。さらに、ポリマー材料は容易に膨潤するため、燃料電池セルやセルスタックを構成する際に重要な要素となる寸法安定性の改善も必要とされている。
【０００５】
高分子固体電解質形燃料電池では、純水素以外の燃料、例えば都市ガスを改質して取り出した水素やメタノール等のアルコールも燃料として利用することが可能である。しかし、これら燃料を用いた場合には不純物として、あるいは電極上での酸化過程において一酸化炭素が存在する。このため、電極触媒に使用されている白金系材料の被毒が起こり易くなり、電池作動電圧の低下を引き起こす要因となる。これを回避する最も簡便な方法として、電池の作動温度を１００℃以上に高め、一酸化炭素による触媒被毒の影響を低減させることが考えられるが、ポリマー系材料を電解質に使用する燃料電池においては、１００℃を越える温度で作動させた場合には、ポリマー材料中に含まれるプロトン伝導性を促進する水が構造内部から放出され、プロトン伝導体として安定に作動させることが困難となる。
【０００６】
ポリマー材料を電解質に用いる高分子固体電解質形燃料電池においては、ポリマー材料が抱えている上述したような材料の本質的な課題を解決することが必須である。このため、ポリマー材料に代わる、耐熱性、化学的安定性および寸法安定性に優れ、１００℃を越える温度でも安定に作動させることができる新しい電解質と、これを用いた新しいカテゴリーの燃料電池が求められている。
【０００７】
これまでに基材をシリカガラスとし、固定アニオン基を有するプロトン伝導性シリカ薄膜の提案が成されている（特許文献１、非特許文献１及び非特許文献２）。具体的には、多孔質ガラスを基材とし、ガラス表面の水酸基をアニオン基に交換したプロトン伝導性シリカ薄膜が提案されている。
【０００８】
しかし従来のプロトン伝導性シリカ薄膜では、熱水条件下にさらされた場合の安定性が低い、つまり、耐熱性が低いという問題があった。
【先行技術文献】
【特許文献】
【０００９】
【特許文献１】ＷＯ２００４／０１９４３９（明細書４０頁１行〜６行）
【非特許文献】
【００１０】
【非特許文献１】ＮＥＤＯ  ナノガラス技術プロジェクト平成１５年度報告書、２０３頁−２０５頁、２０９頁−２１２頁（２０５頁２３行〜２４行）
【非特許文献２】化学と工業、第５７巻、第１号（２００４）、４１頁−４４頁
【発明の概要】
【発明が解決しようとする課題】
【００１１】
本発明の目的は、１００℃を越える温度でも安定なプロトン伝導が達成可能であり、なおかつ、耐熱性、特に熱水条件下での耐熱性に優れ、化学安定性および寸法安定性を備えた新規なプロトン伝導性シリカを提供することにある。
【課題を解決するための手段】
【００１２】
本発明者は鋭意検討を行った結果、熱水条件下での安定性低下は、シリカ基板と固定アニオン基の結合部分で生じる加水分解反応により、固定アニオン基が脱離することに由来することに着目し、特定の固定アニオン基を導入することにより、極めて高い耐熱性を有するプロトン伝導性シリカが得られることを見出し、本発明を完成するに至った。
【００１３】
つまり、本発明のプロトン伝導性シリカは少なくとも下記（１）式の固定アニオン基を有し、１５０℃、相対温度１００％におけるプロトン伝導度が０．１Ｓ／ｃｍ以上であることを特徴とするプロトン伝導性シリカである。
【００１４】
【化１】
2010195741.tif 000002
（ただし、ＸはＣｍＨ２ｍ（ｍ＝１〜１０）、ＣｍＦ２ｍ（ｍ＝１〜１０）、ＣｍＣｌ２ｍ（ｍ＝１〜１０）、ＣｍＢｒ２ｍ（ｍ＝１〜１０）、フェニル基、ベンジル基、ナフチル基、アンスリル基から選ばれる置換基である。）
【００１５】
以下、本発明を具体的に説明する。
【００１６】
本発明のプロトン伝導性シリカは、少なくとも上記（１）式で表される固定アニオン基を有する。当該固定アニオン基を導入することにより、耐熱性が向上する。つまり、（１）式に示した固定アニオン基を導入した場合、母材であるシリカとの結合が多いため、固定アニオン基とシリカとの結合が強固になる。その結果、耐性が向上すると考えられ、熱水条件下での高い耐熱性が得られる。
【００１７】
なお、固定アニオン基とは、シリカ表面のシラノール基と交換されたアニオン基である。
【００１８】
さらに、当該固定アニオン基の導入によって、酸性度定数の小さいスルホン基がシリカ表面に導入されるため、高いプロトン伝導度が達成される。
【００１９】
これにより、本発明のプロトン伝導性シリカは、１００℃以上、１５０℃以上の高い温度においても、安定した高いプロトン伝導性を示すことができる。
【００２０】
本発明のプロトン伝導性シリカは、固定アニオン基量が０．２０ｍｅｑ／ｇ以上であることが好ましく、０．４０ｍｅｑ／ｇ以上であることが特に好ましく、さらに、０．５０ｍｅｑ／ｇ以上であることが好ましい。固定アニオン基量は多いほど好ましいが、０．２０ｍｅｑ／ｇ以上の固定アニオン基の導入により、十分なプロトン伝導性を得ることができる。
【００２１】
本発明のプロトン伝導性シリカは、固定アニオン基の密度が０．２個／ｎｍ２以上１０個／ｎｍ２以下であることが好ましく、０．５個／ｎｍ２以上１０個／ｎｍ２以下であることが特に好ましい。固定アニオン基の密度が０．２個／ｎｍ２以上１０個／ｎｍ２以下であることにより、固定アニオン基を介したプロトン移動が容易になることで高いプロトン伝導度が達成可能となる。固定アニオン基の密度が０．２個／ｎｍ２未満であると、固定アニオン基を導入した効果がほとんど得られず、耐熱性およびプロトン伝導性の改善が得られない。一方、固定アニオン基の密度は大きいほど好ましいが、１０個／ｎｍ２であれば、固体電解質として使用する際に、十分な耐熱性およびプロトン伝導性を有する。
【００２２】
なお、固定アニオン基の密度とは、導入した固定アニオン基の量を、プロトン伝導性シリカの表面積（ＢＥＴ表面積）で除したものである。
【００２３】
本発明のプロトン伝導性シリカは１２０℃、５０時間の熱水処理後の固定アニオン基残存率が２０％以上であることが好ましく、特に好ましくは３０％以上、さらには４０％以上であることが好ましい。２０％未満では耐熱性が乏しく、固体電解質として使用した際に固定アニオン基の脱離が多くなる。これにより、プロトン伝導度が大幅に低下するため、安定したプロトン伝導性が得られない。
【００２４】
本発明のプロトン伝導性シリカは、Ｎａ含有量５００ｐｐｍ以下、Ｂ含有量１００ｐｐｍ以下であることが好ましく、Ｎａ含有量は３００ｐｐｍ以下、Ｂ含有量２０ｐｐｍ以下であることが特に好ましい。
【００２５】
Ｎａ含有量が５００ｐｐｍを超え、Ｂ含有量が１００ｐｐｍを超えた場合、水の存在下、特に水熱条件下でこれらの溶出によるシリカ骨格の崩壊が生じやすくなるため、耐熱性が低くなる。Ｎａ含有量及びＢ含有量が少ないことで、シリカ骨格の崩壊が抑制され、耐熱性が向上する。
【００２６】
本発明のプロトン伝導性シリカは、細孔の最頻細孔径が２ｎｍ〜３ｎｍの範囲にあることが好ましい。これにより、水や固定アニオン基を介したプロトン移動が容易になり、１００℃以上の高温及び低加湿条件において高いプロトン伝導度が達成可能となる。
【００２７】
水や固定アニオン基を介したプロトン移動が容易になる詳細については不明だが、細孔の最頻細孔径が２ｎｍ〜３ｎｍの範囲とすることで細孔内部での水の保持が容易になるためと考えられる。つまり、細孔の内部には、シリカ表面のシラノール基の影響を強く受ける状態の水、シリカ表面のシラノール基の影響は小さいが水分子同士の相互作用の影響を受ける状態の水、両者の影響をほとんど受けない、いわゆるフリーの状態の水、の３つのタイプの水が存在していると考えられる。これら状態の異なる水の存在から推定すると、最頻細孔径が３ｎｍを越えた場合には、シラノール基との相互作用や水分子同士の相互作用が弱くなりすぎ、逆に、最頻細孔径が２ｎｍ未満では、シラノール基との相互作用が強まると共に水分子同士が強い相互作用を及ぼす状態になり、このため両者とも不安定な状態の水となる。その結果、細孔内部に水を保持する能力が小さくなると考えることができる。従って、最頻細孔径が２ｎｍ〜３ｎｍであれば、シラノール基との相互作用や水分子同士の相互作用が、細孔内部に水を安定に留まらせることに対して最適な状態となり、１００℃を越える温度でも安定に水が保持できるものと考えられる。
【００２８】
ここで、最頻細孔径とは全細孔容積の中で、最も容積が大きい細孔径であり、水銀圧入法、窒素吸着法など種々の測定から求めることができる。
【００２９】
本発明のプロトン伝導性シリカは、１５０℃、相対温度１００％におけるプロトン伝導度が０．１Ｓ／ｃｍ以上である。プロトン伝導度は高いほど好ましいが、固体電解質として使用する際、特に燃料電池用固体電解質として使用する際に、０．１Ｓ／ｃｍ以上であれば、充分に高いプロトン伝導度である。
【００３０】
なお、本発明におけるプロトン伝導率は、１５０℃、１００％相対湿度で２時間加湿し、この環境下で２端子法によるインピーダンス測定により求めることができる。
【００３１】
従来、プロトン伝導率の測定は１００℃未満で行われているが、本発明では、より高温での特性を確認するため１５０℃で行った。しかしながら、プロトン伝導率はアレニウスプロットに従うため、異なる温度で評価されたプロトン伝導体との比較はアレニウスプロットで換算することによって比較が可能である。
【００３２】
本発明のプロトン伝導性シリカの形状は膜であることが好ましく、その膜厚が１〜５００μｍ、特に１０〜２００μｍであることが好ましい。膜厚が薄いほど電気抵抗が減少するが、膜厚が薄くなると物質（例えば燃料電池に用いる場合には燃料ガス）の透過性が増すため、発電素子に用いる場合の膜厚は１０〜２００μｍの範囲が特に好ましい。
【００３３】
次に、本発明のプロトン伝導性シリカの製造方法について説明する。
【００３４】
本発明のプロトン伝導性シリカの製造方法は、少なくとも上記（１）式で表される固定アニオン基を導入する方法であれば特に限定されるものではなく、例えば、シリカ基材に後から固定アニオン基を導入する方法、シリカ基材の作製と同時に固定アニオン基を導入する方法などが例示できる。
【００３５】
シリカ基材に後から固定アニオン基を導入する場合、シリカ基材は２〜３ｎｍの最頻細孔径を有するシリカを合成することが好ましい。シリカ基材に対する固定アニオン基の導入により最頻細孔径は若干減少するが、変化はほとんどないからである。
【００３６】
シリカ基材の合成方法としては、例えば、ケイ素のアルコキシドを用いたゾル‐ゲル法によるシリカ合成において、反応時に３次元的に自己集積する界面活性剤を加えて合成したのち、界面活性剤を除去して細孔を形成させる方法が例示される。反応時に加えた界面活性剤は、形成させた細孔の規則性を保持した状態で除去することが好ましく、加熱処理によって除去する方法が好ましい。
【００３７】
なお、シリカ基材の最頻細孔径は、ゾル組成、界面活性剤の種類、界面活性剤の添加量により制御可能である。
【００３８】
また、上記のシリカ基材の合成時に、シランカップリング剤を添加することが好ましい。これにより、シランカップリング剤の脱水縮合反応が起こりやすくなるため、シリカ基材作製と同時に上記（１）式の固定アニオン基を導入することができる。
【００３９】
シリカの縮合状態は合成雰囲気により変わるため、本発明のプロトン伝導性シリカの合成は、酸性雰囲気下で合成することが好ましい。
【００４０】
ここで、ケイ素のアルコキシドとしては、テトラメトキシシランやテトラエトキシシラン等が、また、３次元的に自己集積する界面活性剤としては、非イオン性界面活性剤のポリオキシエチレンセチルエーテルやポリエチレン‐ポリプロピレン‐トリブロックコポリマー、陽イオン界面活性剤のセチルトリエチルアンモニウムブロマイド等が例示される。
【００４１】
シリカ基材に固定アニオン基を導入する方法としては、シリカ表面のシラノール基とアニオン基を交換する方法であれば特に制限はないが、シリカをシランカップリング剤で処理する方法が好ましい。
【００４２】
ここで、シランカップリング剤としては、３−メルカプトプロピルジメチルメトキシシラン、３−メルカプトプロピルトリエトキシシラン、３−メルカプトプロピルジメチルクロロシラン等が例示される。
【発明の効果】
【００４３】
本発明のプロトン伝導性シリカは、耐熱性、特に高湿度条件下での耐熱性に優れ、化学安定性および寸法安定性に優れるため、燃料電池の電解質に用いて１００℃を越える高温で使用しても安定に作動し、出力特性に優れた燃料電池が得られる。
【実施例】
【００４４】
以下に、本発明の具体例として実施例を示すが、本発明はこれらの実施例により制限されるものではない。
【００４５】
（固定アニオン基の定量）
プロトン伝導性シリカを１５０℃で１時間乾燥した後、０．０１ｇを秤量し０．５ｍｏｌ／ｌの塩化ナトリウム水溶液２０ｍｌに浸漬して１時間攪拌した後、フェノールフタレインを指示薬として０．０１ｍｏｌ／ｌの水酸化ナトリウム水溶液で中和滴定を行い、固定アニオン基量を測定した。
【００４６】
（細孔分布及び表面積）
日本ベル株式会社製ＢＥＬＳＯＲＰ−ＨＰにて窒素吸脱着等温線を測定し、得られた脱着等温曲線からＤｏｌｌｉｍｏｒｅ  ＆  Ｈｅａｌ法によって最頻細孔径、細孔径分布及び細孔容積を算出し、Ｂｒｕｎａｕｅｒ−Ｅｍｍｅｔｔ−Ｔｅｌｌｅｒ法によって表面積を算出した。なお、サンプルを１５０℃で２．５時間減圧処理した後に測定を行った。
【００４７】
（耐熱性評価）
プロトン伝導性シリカ０．１ｇと純水３０ｍｌをテフロン（登録商標）製容器に入れ、さらにテフロン（登録商標）製容器をステンレス製圧力容器に入れた。次にステンレス製圧力容器を１２０℃に保持した恒温槽に５０時間保存することにより熱水試験を行った。熱水試験後にステンレス製圧力容器を恒温槽から取り出し室温まで冷却した後、プロトン伝導性シリカを回収し、純水でｐＨが６以上になるまで洗浄を行い、１５０℃で１時間乾燥を行った。
【００４８】
（プロトン伝導度測定）
長さ２５ｍｍ、幅５ｍｍのプロトン伝導性シリカに、長さ３０ｍｍ、幅２ｍｍ、膜厚２００μｍの白金箔電極を３枚テフロン（登録商標）テープで貼り付けた後、プロトン伝導性シリカ膜と白金箔電極をホフマン式ピンチコックで挟んで固定した。白金箔電極の間隔は、白金箔１と２の間を５ｍｍ、白金箔２と３の間を１０ｍｍとした。白金箔電極には予め白金線を溶接してリード電極とし、測定用サンプルとした。
【００４９】
次に測定サンプルを１５０℃−１００％相対湿度で２時間加湿し、この環境下で２端子法によるインピーダンス測定を行い、Ｎｙｑｕｉｓｔ  ｐｌｏｔと実数軸との交点をバルク抵抗とした。
【００５０】
プロトン伝導度は、３通りの電極間距離（白金箔１と白金箔２、白金箔２と白金箔３、白金箔１と白金箔３）でバルク抵抗を測定した後、電極間距離に対してバルク抵抗をプロットして傾きを求め、以下の式に従って算出した。なお、測定は、Ｓｏｌａｒｔｒｏｎ社製インピーダンスアナライザーＳＩ１２６０及びポテンショ／ガルバノスタットＳＩ１２８７を用いて、印加電圧５ｍＶ、周波数１００Ｈｚから１ＭＨｚの範囲で行った。
【００５１】
プロトン伝導度＝１／［（傾き）×（プロトン伝導性シリカの厚さ）×（プロトン伝導性シリカの幅）］
実施例１
テトラエトキシシラン１７．３５ｇに、水６．１４ｇ、エタノール３．５７ｇ、３５％塩酸０．１０ｇを混合したものを加え、テフロン（登録商標）製密閉容器にて１時間撹拌した。次に、この溶液に３−メルカプトプロピルトリメトキシシラン１．０６ｇを加えて１時間攪拌した。次に、この溶液に界面活性剤として非イオン性界面活性剤であるポリオキシエチレンセチルエーテル（Ｃ１６Ｈ３３（ＯＣＨ２ＣＨ２）１０ＯＨ（以下、Ｃ１６ＥＯ１０と表記する））５．３２ｇを加えて１時間撹拌した。次に、この溶液に３５％過酸化水素水溶液２．６３ｇを加えて１時間攪拌してゾルを得た。
【００５２】
当該ゾルを、１２０ｍｍ×１２０ｍｍ×０．５ｍｍの大きさの型に８ｍｌを展開して、室温大気中で放置してゲル化させた。得られたゲルを型から剥離し、電気炉を用いて３００℃で６時間、空気気流中で焼成し、（２）式で示される固定アニオン基を含有するプロトン伝導性シリカを得た。
【００５３】
【化２】
2010195741.tif 000003
【００５４】
得られたプロトン伝導性シリカのＮａ含有量は２８０ｐｐｍ、Ｂ含有量は１０ｐｐｍ以下、固定アニオン基量はサンプル１ｇ当たり０．５５ｍｅｑ、固定アニオン基密度は０．５０個／ｎｍ２、細孔の最頻細孔径は２．３ｎｍ、ＢＥＴ表面積は６５９ｍ２／ｇ、膜厚は１８０μｍであった。
【００５５】
また、プロトン伝導度測定を行ない、その結果を耐熱性評価の結果と併せて表１に示した。得られたプロトン伝導性シリカのプロトン伝導率は０．１Ｓ／ｃｍ以上であり、さらに、熱水試験後の固定アニオン基残存率が高く、耐熱性が向上していた。これは、３−メルカプトプロピルトリメトキシシランが十分に縮合し、上記（２）式の固定アニオン基が導入されたためと考えられる。これにより、固定アニオン基とシリカ基材の結合が強固となり、固定アニオン基が脱離しにくくなり、高い耐熱性が得られたと考えられる。
【００５６】
実施例２
プロトン伝導性シリカにスルホン酸基を導入する際の原料を、３−メルカプトプロピルトリメトキシシラン１．０６ｇから３−メルカプトプロピルトリエトキシシラン１．２９ｇに変更した以外は実施例１と同様の方法で合成を行った。
【００５７】
得られたプロトン伝導性シリカのＮａ含有量は２７０ｐｐｍ、Ｂ含有量は１０ｐｐｍ以下、固定アニオン基量はサンプル１ｇ当たり０．５１ｍｅｑ、固定アニオン基密度は０．５０個／ｎｍ２、細孔の最頻細孔径は２．４ｎｍ、ＢＥＴ表面積は６１６ｍ２／ｇ、膜厚は１８０μｍであった。
【００５８】
また、プロトン伝導度測定を行ない、その結果を耐熱性評価の結果と併せて表１に示した。得られたプロトン伝導性シリカのプロトン伝導率は０．１Ｓ／ｃｍ以上であり、さらに、熱水試験後の固定アニオン基残存率が高く、耐熱性が向上していた。これは、実施例１と同様に、固定アニオン基とシリカ基材の結合が強固となり、固定アニオン基が脱離しにくくなり、高い耐熱性が得られたと考えられる。
【００５９】
比較例１
テトラエトキシシラン１７．３５ｇに、水５．０５ｇ、エタノール３．４０ｇ、３５％塩酸０．０９ｇを混合したものを加え、テフロン（登録商標）製密閉容器にて１時間撹拌した。次に、この溶液にＣ１６ＥＯ１０５．００ｇを加えて１時間撹拌した。次に、この溶液に水０．８０ｇを加えてさらに１時間撹拌してゾルを得た。
【００６０】
当該ゾルを、１２０ｍｍ×１２０ｍｍ×０．５ｍｍの大きさの型に８ｍｌを展開して、室温大気中で放置してゲル化させた。得られたゲルを型から剥離し、電気炉を用いて５００℃で６時間、空気気流中で焼成し、シリカ基材を得た。
【００６１】
得られたシリカ基材のＮａ含有量は２８０ｐｐｍ、Ｂ含有量は１０ｐｐｍ以下、細孔の最頻細孔径は２．３ｎｍ、表面積は５７８ｍ２／ｇ、細孔容積は０．４０ｃｍ３／ｇ、膜厚は１６０μｍであった。
【００６２】
得られたシリカ基材を３０℃、９０％相対湿度の恒温恒湿状態で２４時間保持した後、２００℃で１時間乾燥した。次に、このシリカ基材０．３ｇに１．０ｍｏｌ／ｌの３−メルカプトプロピルトリメトキシシラン−トルエン溶液を２０ｍｌ加え、１００℃で１２時間反応を行い、以下の（３）式を導入したシリカ基材を得た。
【００６３】
【化３】
2010195741.tif 000004
【００６４】
得られたプロトン伝導性シリカのＮａ含有量は２５０ｐｐｍ、Ｂ含有量は１０ｐｐｍ以下、細孔の最頻細孔径は２．１ｎｍ、表面積は３９８ｍ２／ｇ、細孔容積は０．１９ｃｍ３／ｇであった。また、固定アニオン基量はサンプル１ｇ当たり０．６８ｍｅｑ、固定アニオン基の密度は１．０３個／ｎｍ２であった。なお、固定アニオン基導入量を、アニオン基導入前のシリカのＢＥＴ比表面積で除した値は０．７２個／ｎｍ２であった。
【００６５】
サンプルのＳ原子の分布状態を走査型透過電子顕微鏡及びＥＰＭＡにより分析した結果、固定アニオン基がサンプル中にナノメートルオーダーで均一に分布しているものであった。
【００６６】
また、プロトン伝導度測定を行ない、その結果を耐熱性評価の結果と併せて表１に示した。得られたプロトン伝導性シリカは、プロトン伝導度は高かったが、耐熱性評価後の固定アニオン基の残存率が低く、耐熱性が低かった。
【００６７】
なお、シランカップリング剤として使用した３−メルカプトプロピルトリメトキシシランのＳｉ−Ｏ結合は０．１７ｎｍであるのに対し、熱重量分析の結果から求まるシリカ基材のシラノール基密度は３個／ｎｍ２であった。
【００６８】
そのため、シラノール基が配置する間隔は０．３ｎｍ程度と推測され、３−メルカプトプロピルトリメトキシシランのＳｉ−Ｏ結合よりも大きい。さらに、当該比較例では、シリカ基材の作製後に固定アニオン基を導入しているため、導入された固定アニオン基は、シリカとの結合が弱い上記（３）式の固定アニオン基である。
【００６９】
そのため、シリカと固定アニオン基の結合部分が水分子に攻撃されやすく、固定アニオン基の脱離が生じたと考えられる。
【００７０】
比較例２
３−メルカプトプロピルトリメトキシシラン導入の際の３−メルカプトプロピルトリメトキシシラン−トルエン溶液の濃度を２．０ｍｏｌ／ｇとした以外は比較例１と同様にして合成を行った。
【００７１】
得られたプロトン伝導性シリカのＮａ含有量は２４０ｐｐｍ、Ｂ含有量は１０ｐｐｍ以下、細孔の最頻細孔径は２．０ｎｍ、表面積は３５０ｍ２／ｇ、細孔容積は０．１８ｃｍ３／ｇ、膜厚は１６０μｍであった。また、固定アニオン基量はサンプル１ｇ当たり０．８３ｍｅｑ、固定アニオン基の密度は１．４３個／ｎｍ２であった。なお、固定アニオン基導入量を、アニオン基導入前のシリカのＢＥＴ比表面積で除した値は０．８１個／ｎｍ２であった。
【００７２】
また、プロトン伝導度測定を行ない、その結果を耐熱性評価の結果と併せて表１に示した。得られたプロトン伝導性シリカは、プロトン伝導度は高かったが、耐熱性評価後の固定アニオン基の残存率が低く、耐熱性が低かった。これは、比較例１と同様に、導入された固定アニオン基とシリカ基材との結合部分に水分子が攻撃し、固定アニオン基の脱離が生じたためと考えられる。
【００７３】
比較例３
３−メルカプトプロピルトリメトキシシラン導入の際の３−メルカプトプロピルトリメトキシシラン−トルエン溶液の濃度を０．１ｍｏｌ／ｇとした以外は比較例１と同様にして合成を行った。
【００７４】
得られたプロトン伝導性シリカのＮａ含有量は２５０ｐｐｍ、Ｂ含有量は１０ｐｐｍ以下で、細孔の最頻細孔径は２．２ｎｍ、表面積は４２０ｍ２／ｇ、細孔容積は０．２３ｃｍ３／ｇ、膜厚は１６０μｍであった。であった。また、固定アニオン基量はサンプル１ｇ当たり０．５８ｍｅｑ、固定アニオン基の密度は０．８３個／ｎｍ２であった。なお、固定アニオン基導入量を、アニオン基導入前のシリカのＢＥＴ比表面積で除した値は０．６２個／ｎｍ２であった。
【００７５】
また、プロトン伝導度測定を行ない、その結果を耐熱性評価の結果と併せて表１に示した。得られたプロトン伝導性シリカは、プロトン伝導度は高かったが、耐熱性評価後の固定アニオン基の残存率が低く、耐熱性が低かった。これは、比較例１と同様に、導入された固定アニオン基とシリカ基材との結合部分に水分子が攻撃し、固定アニオン基の脱離が生じたためと考えられる。
【００７６】
比較例４
３−メルカプトプロピルトリメトキシシラン導入の際の３−メルカプトプロピルトリメトキシシラン−トルエン溶液の濃度を０．０１ｍｏｌ／ｇとした以外は比較例１と同様にして合成を行った。
【００７７】
得られたプロトン伝導性シリカのＮａ含有量は２６０ｐｐｍ、Ｂ含有量は１０ｐｐｍ以下、細孔の最頻細孔径は２．３ｎｍ、表面積は４６３ｍ２／ｇ、細孔容積は０．２８ｃｍ３／ｇ、膜厚は１６０μｍであった。また、固定アニオン基量はサンプル１ｇ当たり０．４１ｍｅｑ、固定アニオン基の密度は０．５３個／ｎｍ２であった。なお、固定アニオン基導入量を、アニオン基導入前のシリカのＢＥＴ比表面積で除した値は０．４３個／ｎｍ２であった。
【００７８】
また、プロトン伝導度測定を行ない、その結果を耐熱性評価の結果と併せて表１に示した。得られたプロトン伝導性シリカは固定アニオン基の導入は少なく、さらに、比較例１と同様に、耐熱性も低いことがわかった。これは、比較例１と同様に、導入された固定アニオン基とシリカ基材との結合部分に水分子が攻撃し、固定アニオン基の脱離が生じたためと考えられる。
【００７９】
【表１】
2010195741.tif 000005
【産業上の利用可能性】
【００８０】
本発明のプロトン伝導性シリカはプロトン伝導度が高く、且つ、熱水条件下での耐熱性が高い為に、プロトン移動を伴う各種電気化学デバイス、特に燃料電池の電解質に適用することが可能である。